(57)【要約】【課題】耐衝撃性を維持しながらも表面スクラッチを減少させることができるウィンドウパネル、および前記ウィンドウパネルを含む表示装置を提供する。【解決手段】本発明による表示装置用ウィンドウパネルは、プラスチック基材、および前記プラスチック基材の少なくとも一面に形成されており、少なくとも２層が連続的に積層されているハードコーティング層を含む。【選択図】図１
2013109316.tif 000002
【特許請求の範囲】
【請求項１】
プラスチック基材、および
前記プラスチック基材の少なくとも一面に形成されており、少なくとも２層が連続的に積層されているハードコーティング層
を含む、表示装置用ウィンドウパネル。
【請求項２】
前記ハードコーティング層は、同一な材料を含む少なくとも２層を有する、請求項１に記載の表示装置用ウィンドウパネル。
【請求項３】
前記ハードコーティング層は、アクリル系化合物、エポキシ系化合物、有機−無機複合化合物またはこれらの組み合わせを含む、請求項１または２に記載の表示装置用ウィンドウパネル。
【請求項４】
前記ハードコーティング層を構成する各層は、１０〜２０μｍの厚さを有する、請求項１〜３のいずれか一項に記載の表示装置用ウィンドウパネル。
【請求項５】
前記ハードコーティング層は、互いに異なる材料を含む少なくとも２層を有する、請求項１に記載の表示装置用ウィンドウパネル。
【請求項６】
前記ハードコーティング層は、
アクリル系化合物、エポキシ系化合物またはこれらの組み合わせを含む第１層、および
有機−無機複合化合物を含む第２層
を含む、請求項５に記載の表示装置用ウィンドウパネル。
【請求項７】
前記第１層は、５〜３０μｍの厚さを有し、
前記第２層は、５〜３０μｍの厚さを有する、請求項６に記載の表示装置用ウィンドウパネル。
【請求項８】
前記ハードコーティング層は、
前記プラスチック基材の上に位置し、少なくとも１層を含む第１ハードコーティング層、および
最上層に位置し、前記第１ハードコーティング層よりも表面硬度が高い第２ハードコーティング層
を含む、請求項５に記載の表示装置用ウィンドウパネル。
【請求項９】
前記ハードコーティング層は、２層〜５層を含む、請求項１に記載の表示装置用ウィンドウパネル。
【請求項１０】
前記ハードコーティング層は、６Ｈ〜８Ｈの表面硬度を有する、請求項１に記載の表示装置用ウィンドウパネル。
【請求項１１】
前記ハードコーティング層は、１３０ｇの錘を落下させるボールドロップ測定器を使用することを基準に少なくとも２０ｃｍの耐衝撃性を有する、請求項１に記載の表示装置用ウィンドウパネル。
【請求項１２】
請求項１〜請求項１１のいずれか一項に記載の表示装置用ウィンドウパネルを含む表示装置。
【発明の詳細な説明】
【技術分野】
【０００１】
本発明は、表示装置用ウィンドウパネルおよびこれを含む表示装置に関する。
【背景技術】
【０００２】
現在知られている表示装置としては、液晶表示装置（ｌｉｑｕｉｄ  ｃｒｙｓｔａｌ  ｄｉｓｐｌａｙａｙ：ＬＣＤ）、プラズマ表示装置（ｐｌａｓｍａ  ｄｉｓｐｌａｙ  ｐａｎｅｌ：ＰＤＰ）、有機発光表示装置（ｏｒｇａｎｉｃ  ｌｉｇｈｔ  ｅｍｉｔｔｉｎｇ  ｄｉｓｐｌａｙ：ＯＬＥＤ）、電界効果表示装置（ｆｉｅｌｄ  ｅｆｆｅｃｔ  ｄｉｓｐｌａｙ：ＦＥＤ）、電気泳動表示装置（ｅｌｅｔｒｏｐｈｏｒｅｔｉｃ  ｄｉｓｐｌａｙ  ｄｅｖｉｃｅ）等がある。
【０００３】
このような表示装置は、画像を表示する表示モジュールと前記表示モジュールを保護するウィンドウパネルとを含む。
【０００４】
このようなウィンドウパネルとしてガラスが使用され得る。しかし、ガラスは外部衝撃により簡単に壊れてしまい、モバイルフォンのような携帯用機器に適用した場合に破損が発生し易い。そのため、最近は、ガラスの代わりにプラスチック素材で作られたウィンドウパネルに関する研究が行われている。
【先行技術文献】
【特許文献】
【０００５】
【特許文献１】韓国公開特許第２００６−０００９１９４号公報
【発明の概要】
【発明が解決しようとする課題】
【０００６】
しかし、タッチスクリーン機能を有する表示装置が使用されるに伴って、ウィンドウパネルの一面に手またはペンのような先端が尖っているツールが頻繁に接触するようになる。この場合、プラスチックで作られたウィンドウパネルの表面にスクラッチが簡単に発生し得る。
【０００７】
そこで、本発明は、上記問題に鑑みてなされたものであり、本発明の目的とするところは、耐衝撃性を維持しながらも表面スクラッチを減少させることができるウィンドウパネルおよび当該ウィンドウパネルを含む表示装置を提供することにある。
【課題を解決するための手段】
【０００８】
上記課題を解決するために、本発明のある観点によれば、プラスチック基材、および  前記プラスチック基材の少なくとも一面に形成されており、少なくとも２層が連続的に積層されているハードコーティング層を含む、表示装置用ウィンドウパネルが提供される。
【０００９】
前記ハードコーティング層は、同一な材料を含む少なくとも２層を有してもよい。
【００１０】
前記ハードコーティング層は、アクリル系化合物、エポキシ系化合物、有機−無機複合化合物またはこれらの組み合わせを含んでもよい。
【００１１】
前記ハードコーティング層を構成する各層は、１０〜２０μｍの厚さを有してもよい。
【００１２】
前記ハードコーティング層は、互いに異なる材料を含む少なくとも２層を有してもよい。
【００１３】
前記ハードコーティング層は、アクリル系化合物、エポキシ系化合物またはこれらの組み合わせを含む第１層、および有機−無機複合化合物を含む第２層を含んでもよい。
【００１４】
前記第１層は、５〜３０μｍの厚さを有し、前記第２層は、５〜３０μｍの厚さを有してもよい。
【００１５】
前記ハードコーティング層は、前記プラスチック基材の上に位置し、少なくとも１層を含む第１ハードコーティング層、および最上層に位置し、前記第１ハードコーティング層よりも表面硬度が高い第２ハードコーティング層を含んでもよい。
【００１６】
前記ハードコーティング層は、２層〜５層を含んでもよい。
【００１７】
前記ハードコーティング層は、６Ｈ〜８Ｈの表面硬度を有してもよい。
【００１８】
前記ハードコーティング層は、１３０ｇの錘を落下させるボールドロップ測定器を使用することを基準に少なくとも２０ｃｍの耐衝撃性を有してもよい。
【００１９】
また、上記課題を解決するために、本発明の別の観点によれば、上述した表示装置用ウィンドウパネルを含む表示装置が提供される。
【発明の効果】
【００２０】
以上説明したように本発明によれば、耐衝撃性を維持しながらも表面スクラッチを減少させることができる。
【図面の簡単な説明】
【００２１】
【図１】本発明の一実施形態による表示装置用ウィンドウパネルを示した断面図である。
【発明を実施するための形態】
【００２２】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２３】
図面において、多くの層および領域を明確に表現するために厚さを拡大して示した。明細書全体を通して類似する部分については同一の図面符号を付した。層、膜、領域、板などの部分が他の部分の「上」にあるという時、これは他の部分の「直上」にある場合のみならず、その中間にさらに他の部分がある場合も含む。反対に、ある部分が他の部分の「直上」にあるという時には、中間に他の部分がないことを意味する。
次に、本発明の一実施形態による表示装置用ウィンドウパネルについて図１を参照して
説明する。
【００２４】
図１は、本発明の一実施形態による表示装置用ウィンドウパネルを示した断面図である。
【００２５】
本発明の一実施形態による表示装置用ウィンドウパネルは、プラスチック基材１１１、プラスチック基材１１１の一面に形成されているハードコーティング層１１２ａおよびプラスチック基材１１１の他の一面に形成されているハードコーティング層１１２ｂを含む。
【００２６】
プラスチック基材１１１は、高分子化合物で形成されてもよく、例えば、ポリイミド、ポリアクリレート、ポリエチレンエーテルフタレート、ポリエチレンナフタレート、ポリカーボネート、ポリアリレート、ポリエーテルイミド、ポリエーテルスルホン、ポリメチルメタクリレート、三酢酸セルロース、ポリ塩化ビニリデン、ポリフッ化ビニリデン、エチレン−ビニルアルコール共重合体またはこれらの組み合わせから形成されてもよい。
【００２７】
ハードコーティング層１１２ａ、１１２ｂは、それぞれ少なくとも２層１１２ａ１、１１２ａ２、…、１１２ａｎ、１１２ｂ１、１１２ｂ２、…、１１２ｂｎが連続的に積層されている。
【００２８】
ハードコーティング層１１２ａ、１１２ｂのいずれか一つは、省略されてもよい。
【００２９】
ハードコーティング層１１２ａ、１１２ｂをなす各層１１２ａ１、１１２ａ２、…、１１２ａｎ、１１２ｂ１、１１２ｂ２、…、１１２ｂｎは、同一な材料で形成されてもよい。例えば、ハードコーティング層１１２ａ、１１２ｂをなす各層は、有機化合物または有機−無機複合化合物を含むことができ、ここで有機化合物は、例えば、アクリル系化合物、エポキシ系化合物またはこれらの組み合わせを含むことができ、有機−無機複合化合物は、例えばポリシルセスキオキサンのようなケイ素化合物を含むことができる。
【００３０】
この時、ハードコーティング層１１２ａ、１１２ｂをなす各層１１２ａ１、１１２ａ２、…、１１２ａｎ、１１２ｂ１、１１２ｂ２、…、１１２ｂｎは、約１０〜２０μｍの厚さを有することができる。前記範囲の厚さを有することによって、ハードコーティング層１１２ａ、１１２ｂが高い表面硬度を有しながらも曲げが発生しないようにすることができる。
【００３１】
ハードコーティング層１１２ａ、１１２ｂをなす各層１１２ａ１、１１２ａ２、…、１１２ａｎ、１１２ｂ１、１１２ｂ２、…、１１２ｂｎは、互いに異なる材料で形成されてもよい。例えば、ハードコーティング層１１２ａ、１１２ｂのうちの一部は、アクリル系化合物、エポキシ系化合物またはこれらの組み合わせのような有機化合物で形成されてもよく、ハードコーティング層１１２ａ、１１２ｂのうちの他の一部は、ポリシルセスキオキサンのような有機−無機複合化合物で形成されてもよい。この時、互いに異なる材料で形成された層が交互に積層されてもよい。
【００３２】
この時、アクリル系化合物、エポキシ系化合物またはこれらの組み合わせのような有機化合物で形成されたハードコーティング層１１２ａ、１１２ｂをなす各層１１２ａ１、１１２ａ２、…、１１２ａｎ、１１２ｂ１、１１２ｂ２、…、１１２ｂｎは、約５〜３０μｍの厚さを有することができ、ポリシルセスキオキサンのような有機−無機複合化合物で形成されたハードコーティング層１１２ａ、１１２ｂをなす各層１１２ａ１、１１２ａ２、…、１１２ａｎ、１１２ｂ１、１１２ｂ２、…、１１２ｂｎは、約５〜３０μｍの厚さを有することができる。前記範囲の厚さを有することによって、ハードコーティング層１１２ａ、１１２ｂが高い表面硬度を有しながらも曲げが発生しないようにすることができる。
【００３３】
ハードコーティング層１１２ａ、１１２ｂは、それぞれプラスチック基材１１１の上に位置する少なくとも１層の積層構造と最上層の表面硬度とが異なってもよく、最上層の表面硬度はその下部に位置する少なくとも１層の積層構造の表面硬度よりも高く形成されてもよい。
【００３４】
また、少なくとも２層を含むハードコーティング層１１２ａ、１１２ｂの表面硬度は、ハードコーティング層１１２ａ、１１２ｂをなす各層の表面硬度よりも高く形成されてもよい。
【００３５】
例えば、ハードコーティング層１１２ａ、１１２ｂの表面硬度は、少なくとも６Ｈの表面硬度を有することができ、その中でも６Ｈ〜８Ｈであってもよい。反面、ハードコーティング層１１２ａ、１１２ｂをなす各層の表面硬度は、４Ｈ〜６Ｈであってもよい。ここで表面硬度は、鉛筆硬度試験器（製造会社：ＢＭＳ  Ｔｅｃｈ）を使用して１ｋｇ荷重をかけて測定した結果である。
【００３６】
ハードコーティング層１１２ａ、１１２ｂは、それぞれ２層〜５層が連続的に積層されていてもよい。
【００３７】
ハードコーティング層１１２ａ、１１２ｂは、１３０ｇの錘を落下させるボールドロップ（Ｂａｌｌ  ｄｒｏｐ）測定器を使用することを基準に少なくとも２０ｃｍ以上の耐衝撃性を有することができる。
【００３８】
一般に表面強度と耐衝撃性は、トレードオフ（ｔｒａｄｅ−ｏｆｆ）関係にあり得る。つまり、表面強度が高い場合に耐衝撃性が弱く、耐衝撃性が強い場合に表面強度が低い関係にあり得る。
【００３９】
本実施形態による表示装置用ウィンドウパネル１００は、プラスチック基材の少なくとも一面に少なくとも２層が連続的に積層されているハードコーティング層１１２ａ、１１２ｂを含むことによって、表面硬度および耐衝撃性を同時に満たすことができる。
【００４０】
上述したウィンドウパネルは多様な表示装置に適用され得る。
【００４１】
ウィンドウパネルは、表示モジュールの上に配置されてもよく、ここで表示モジュールは、液晶表示モジュール、有機発光表示モジュール、プラズマ表示モジュール、電界効果表示モジュール、電気泳動表示モジュールなどであってもよい。
【００４２】
（実施例）
以下、実施例を通じて本発明をより詳しく説明する。ただし、下記の実施例は単に説明の目的のためのものであり、本発明の範囲を制限するものではない。
【００４３】
［ウィンドウパネルの形成］
（実施例１）
ポリメチルメタクリレート（ｐｏｌｙｍｅｔｈｙｌｍｅｔａｃｒｙｌａｔｅ、ＰＭＭＡ）基板をアクリル樹脂、エポキシ樹脂およびメチルエチルケトン（ｍｅｔｈｙｌ  ｅｔｈｙｌ  ｋｅｔｏｎｅ、ＭＥＫ）を混合した高分子溶液に浸漬してコーティングした後、乾燥した。このようなコーティングおよび乾燥をさらに４回繰り返して総５層のハードコーティング層を形成した。
【００４４】
（実施例２）
ポリメチルメタクリレート（ＰＭＭＡ）基板をアクリル樹脂、エポキシ樹脂およびメチルエチルケトンを混合した高分子溶液に浸漬し乾燥して１層のハードコーティング層を形成した。次に、前記基板をポリシルセスキオキサン溶液に浸漬し乾燥して２層のハードコーティング層を形成した。
【００４５】
（実施例３）
ポリメチルメタクリレート（ＰＭＭＡ）基板をアクリル樹脂、エポキシ樹脂およびメチルエチルケトンを混合した高分子溶液に浸漬し乾燥して１層のハードコーティング層を形成した。次に、１層のハードコーティング層が形成された基板をポリシルセスキオキサン溶液に浸漬し乾燥して２層のハードコーティング層を形成した。次に、２層のハードコーティング層が形成された基板を前記高分子溶液に浸漬し乾燥して３層のハードコーティング層を形成した。
【００４６】
（比較例１）
ポリメチルメタクリレート（ＰＭＭＡ）基板をアクリル樹脂、エポキシ樹脂およびメチルエチルケトンを混合した高分子溶液に浸漬し乾燥して約５μｍ厚さの単一層のハードコーティング層を形成した。
【００４７】
（比較例２）
ポリメチルメタクリレート（ＰＭＭＡ）基板をアクリル樹脂アクリル樹脂、エポキシ樹脂およびメチルエチルケトン（ｍｅｔｈｙｌ  ｅｔｈｙｌ  ｋｅｔｏｎｅ、ＭＥＫ）を混合した高分子溶液に浸漬し乾燥して約１０μｍ厚さの単一層のハードコーティング層を形成した。
【００４８】
（比較例３）
ポリメチルメタクリレート（ＰＭＭＡ）基板をポリシルセスキオキサン溶液に浸漬し乾燥して約１０μｍ厚さの単一層のハードコーティング層を形成した。
【００４９】
［表面硬度測定−１］
鉛筆硬度試験器（製造会社：ＢＭＳ  Ｔｅｃｈ）を使用し、１ｋｇ荷重をかけて実施例１と比較例１、２によるウィンドウパネルの表面硬度を測定した。
ハードコーティング層の厚さおよび表面硬度は表１の通りである。
【００５０】
【表１】
2013109316.tif 000003
【００５１】
表１を参照すると、実施例１によるウィンドウパネルで２層以上積層した場合の表面硬度は６Ｈ〜７Ｈである反面、比較例１、２によるウィンドウパネルの表面硬度はそれぞれ４Ｈおよび５Ｈであることが分かる。これによって、２層以上が積層されたハードコーティング層が適用された場合、単一層のハードコーティング層が適用された場合よりも表面硬度が改善されたことが分かる。
【００５２】
［表面硬度測定−２］
実施例２、３と比較例２、３によるウィンドウパネルの表面硬度を測定した。
その結果は表２の通りである。
【００５３】
【表２】
2013109316.tif 000004
【００５４】
表２を参照すると、実施例２、３によるウィンドウパネルの表面硬度は７Ｈである反面、比較例２および３によるウィンドウパネルの表面硬度は５Ｈであることが分かる。これによって、２層以上が積層されたハードコーティング層が適用された場合、単一層のハードコーティング層を適用した場合よりも表面硬度が改善されたことが分かる。
【００５５】
［耐衝撃性測定］
実施例１〜３によるウィンドウパネルの中央部分に１３０ｇの錘を落下させるボールドロップ測定器を使用して耐衝撃性を測定した。
【００５６】
その結果、実施例１〜３および比較例１〜３によるウィンドウパネルの全てが２０ｃｍ以上の高さでも破壊されないことを確認した。
【００５７】
これによって、実施例１〜３によるウィンドウパネルは、比較例１〜３によるウィンドウパネルと同等な水準の耐衝撃性を有することが分かる。
【００５８】
このように実施例１〜３によるウィンドウパネルは、比較例１〜３によるウィンドウパネルと同等な水準の耐衝撃性を維持しながらも表面硬度が改善されたことが分かる。これによって、実施例１〜３によるウィンドウパネルは、トレードオフ関係にある耐衝撃性および表面硬度を全て満たすことができるため、外部衝撃に対する破損を減少させると同時に表面スクラッチを改善することができる。
【００５９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６０】
１１０…ウィンドウパネル
１１１…プラスチック基材
１１２ａ、１１２ｂ…ハードコーティング層
【図１】
2013109316.tif 000005